(57)【要約】   【課題】    住宅用桐部材の時間の経過に対する変色を防止する。  【解決手段】  本実施形態に係る床材１０は、桐部材としての床材本体１と、そのすべての露出面に被覆される遮水性被膜２とから構成してあるとともに、長手方向縁部に沿った各端面に雄実部３と雌実部４とをそれぞれ形成してある。一方、床材１０を構成する床材本体１の表面のうち、室内側となる表面５に軟質除去処理、いわゆるうずくりを施してある。遮水性被膜２は、遮水性を有するものであればどのような材料を選択するかは任意であるが、有害物質を出さない塗料から適宜選択するのが望ましい。例えば、防カビ効果を持つとともに撥水性に優れた天然素材である亜麻仁油や、さらに撥水性を高めるために亜麻仁油とグリセリンを混合したもの等を選択することができる。  【選択図】  図１
2006028968.tif 000002
【特許請求の範囲】
【請求項１】
桐部材と、そのすべての露出面に被覆される遮水性被膜とからなる住宅用桐部材であって、該住宅用桐部材を床材、内壁材又は天井材とすることを特徴とする住宅用桐部材。
【請求項２】
表面を軟質除去処理してなる桐部材と、そのすべての露出面に被覆される遮水性被膜とからなる住宅用桐部材であって、該住宅用桐部材を床材、内壁材又は天井材とすることを特徴とする住宅用桐部材。
【請求項３】
表面に強酸性水溶液を含浸させてなる桐部材と、そのすべての露出面に被覆される遮水性被膜とからなる住宅用桐部材であって、該住宅用桐部材を床材、内壁材又は天井材とすることを特徴とする住宅用桐部材。
【請求項４】
表面を軟質除去処理してなるとともに該表面に強酸性水溶液を含浸させてなる桐部材と、そのすべての露出面に被覆される遮水性被膜とからなる住宅用桐部材であって、該住宅用桐部材を床材、内壁材又は天井材とすることを特徴とする住宅用桐部材。
【発明の詳細な説明】
【技術分野】
【０００１】
本発明は、主として住宅用木材として適用される住宅用桐部材に関する。
【背景技術】
【０００２】
木造住宅においては、その材料コストの観点から集成材や合板が柱、床材等さまざまな部位に使用されている。
【０００３】
しかし、近年、集成材や合板を製造するために使用される接着剤に含まれるホルムアルデヒド等の有害物質が問題となっており、該有害物質が含有される接着剤を使用しない無垢木材が住宅用木材として再び注目を浴びている。
【０００４】
【特許文献１】特開２００２−１７２６０３
【特許文献２】特開平１０−２０９７
【発明の開示】
【発明が解決しようとする課題】
【０００５】
住宅用木材として使用されている無垢木材には、杉、檜、ケヤキ等が一般的であるが、最近では、桐が見直されている。すなわち、桐は、従来ほとんど家具にしか使用されてこなかったが、比重が軽いため施工がしやすいとともに断熱性に富んでおり、また、伸縮率が０．０６％と他の木材と比較すると非常に小さいため、気密性も高い。
【０００６】
また、桐は非常に柔らかいという特長を持ち、桐を床材として使用した場合には、転んでも怪我をしにくく、高齢者のいる家にも安心して使用することができる。
【０００７】
さらに、桐は成長が早く、１５〜２０年で直径が３０〜４０ｃｍにもなり、杉が８０年かかることから比べると桐は木材の中では成長サイクルが早く、また平地等で繰り返し生産が可能であるため、森林に影響を与えることがなく環境に優しい素材といえる。
【０００８】
しかしながら、桐は非常に色が白く、また時間の経過とともに灰黒色や青黒色等に変色してしまうという欠点があり、桐を住宅用木材として使用するにはこの変色は居住者からの苦情の対象になるという大きな問題がある。
【課題を解決するための手段】
【０００９】
本発明は、上述した事情を考慮してなされたもので、時間の経過に対する変色を防止することが可能な住宅用桐部材を提供することを目的とする。
【００１０】
上記目的を達成するため、本発明に係る住宅用桐部材は請求項１に記載したように、桐部材と、そのすべての露出面に被覆される遮水性被膜とからなる住宅用桐部材であって、該住宅用桐部材を床材、内壁材又は天井材としたものである。
【００１１】
また、本発明に係る住宅用桐部材は請求項２に記載したように、表面を軟質除去処理してなる桐部材と、そのすべての露出面に被覆される遮水性被膜とからなる住宅用桐部材であって、該住宅用桐部材を床材、内壁材又は天井材としたものである。
【００１２】
また、本発明に係る住宅用桐部材は請求項３に記載したように、表面に強酸性水溶液を含浸させてなる桐部材と、そのすべての露出面に被覆される遮水性被膜とからなる住宅用桐部材であって、該住宅用桐部材を床材、内壁材又は天井材としたものである。
【００１３】
また、本発明に係る住宅用桐部材は請求項４に記載したように、表面を軟質除去処理してなるとともに該表面に強酸性水溶液を含浸させてなる桐部材と、そのすべての露出面に被覆される遮水性被膜とからなる住宅用桐部材であって、該住宅用桐部材を床材、内壁材又は天井材としたものである。
【００１４】
従来、桐部材を住宅用木材として使用するにあたっては、桐部材が時間の経過とともに灰黒色や青黒色に変色してしまい、該変色が居住者からの苦情の対象になってしまうという問題が生じていた。
【００１５】
本出願人は、かかる課題に鑑み、桐に多量に含まれているタンニンが変色の原因となっているのではないかという点に着眼し、多数の調査を鋭意行った結果、タンニンは、そのフェノール性水酸基と重金属イオンとが反応することによりキレート化合物を形成するという性質を持ち、特に、フェノール性水酸基と鉄イオンとの反応により、いわゆるタンニン鉄と呼ばれる灰黒色や青黒色のキレート化合物を形成し、該タンニン鉄が桐の変色の原因となっているということがわかった。
【００１６】
加えて、本出願人の調査あるいは実験によって、桐を鉄製のノコギリで伐採するときや、桐の部材を鉄製のビスや釘を用いて根太や間柱に留め付けるときに、桐の切断面やビス孔あるいは釘孔から鉄分が桐部材の中に混入し、該鉄分と桐に多量に含まれているタンニンとが、桐の調湿性により吸い込まれた水蒸気の存在下において反応し、その結果、タンニン鉄が生成されるということがあらたな知見として得られたものである。
【００１７】
請求項１に係る住宅用桐部材においては、桐部材と、そのすべての露出面に被覆される遮水性被膜とから構成してある。
【００１８】
このようにすると、本発明に係る住宅用桐部材を床材、内壁材又は天井材として使用した場合、かかる桐部材のすべての露出面に遮水性被膜を被覆してあるため、室内や壁断面内あるいは天井懐等の水蒸気が住宅用桐部材の中に吸収されることがない。一方、桐の変色原因であるタンニンと鉄との反応には、化学反応ゆえ、当然水分が必要不可欠となるが、本発明においては、上述したように遮水性被膜が桐部材のすべての露出面を覆っている。
【００１９】
そのため、たとえ、さまざまな要因によって鉄分が住宅用桐部材の中に含有されるに至ったとしても、上述したようなタンニンと鉄分との反応は起こらず、かくして、住宅用桐部材の変色を防止することが可能となる。
【００２０】
鉄分が住宅用桐部材の中に含有される原因としては、もともと桐の中に含有されている場合の他、上述したように桐を鉄製のノコギリで伐採するときや、桐の部材を鉄製のビスや釘を用いて根太や間柱に留め付けるときに、桐の切断面やビス孔あるいは釘孔から鉄分が桐部材の中に混入することが考えられる。
【００２１】
ちなみに、桐は水蒸気を吸収しやすい性質を有しており、夏など室内の湿気が高い場合には、その湿気を吸収するという傾向があるが、本発明においては、桐部材のすべての露出面に遮水性被膜を被覆してあるため、湿度が高い場合においても住宅用桐部材の中に水蒸気が入り込む懸念がない。
【００２２】
また、桐部材のすべての露出面に遮水性被膜を被覆してあるため、住宅用桐部材を床材、内壁材又は天井材として使用する場合、それらの表面の汚れを防止することも可能となる。
【００２３】
遮水性被膜は、遮水性を有するものであればどのような材料を選択するかは任意であるが、有害物質を出さない塗料から適宜選択するのが望ましい。例えば、防カビ効果を持つとともに撥水性に優れた天然素材である亜麻仁油や、さらに撥水性を高めるために亜麻仁油とグリセリンを混合したもの等を選択することができる。
【００２４】
また、請求項２に係る住宅用桐部材においては、表面を軟質除去処理してなる桐部材と、そのすべての露出面に被覆される遮水性被膜とから構成してある。
【００２５】
このようにすると、本発明に係る住宅用桐部材を床材、内壁材又は天井材として使用した場合、かかる桐部材のすべての露出面に遮水性被膜を被覆してあるため、室内や壁断面内あるいは天井懐等の水蒸気が住宅用桐部材の中に吸収されることがない。一方、桐の変色原因であるタンニンと鉄との反応には、化学反応ゆえ、当然水分が必要不可欠となるが、本発明においては、上述したように遮水性被膜が桐部材のすべての露出面を覆っている。
【００２６】
そのため、たとえ、さまざまな要因によって鉄分が住宅用桐部材の中に含有されるに至ったとしても、上述したようなタンニンと鉄分との反応は起こらず、かくして、住宅用桐部材の変色を防止することが可能となる。
【００２７】
鉄分が住宅用桐部材の中に含有されている原因や夏など室内の湿度が高い場合における本発明の作用及び表面の汚れ防止については、請求項１と同様であるので、ここではその記載を省略するが、本発明に係る住宅用桐部材においては、該住宅用桐部材を構成する桐部材の表面を軟質除去処理、いわゆるうずくりをしてあるため、その表面は適度な硬さを有する。
【００２８】
そのため、住宅用桐部材を床材、内壁材又は天井材として使用した場合、それらの室内側となる面には傷がつきにくく、かくして、本発明においては、請求項１で記載した作用効果に加えて、桐部材の表面に傷が付くのを未然に防止することができるという作用効果も奏する。
【００２９】
ここで、桐部材のすべての表面に軟質除去処理を行う必要はなく、住宅用桐部材を床材、内壁材又は天井材として使用した場合、少なくともそれらの室内側となる表面に軟質除去処理を施せばよい。
【００３０】
遮水性被膜に関する記載については請求項１と同様であるので、ここではその説明を省略する。
【００３１】
また、請求項３に係る住宅用桐部材においては、表面に強酸性水溶液を含浸させてなる桐部材と、そのすべての露出面に被覆される遮水性被膜とから構成してある。
【００３２】
このようにすると、本発明に係る住宅用桐部材を床材、内壁材又は天井材として使用した場合、かかる桐部材のすべての露出面に遮水性被膜を被覆してあるため、請求項１、請求項２と同様、室内や壁断面内あるいは天井懐等の水蒸気が住宅用桐部材の中に吸収されることがない。一方、桐の変色原因であるタンニンと鉄との反応には、化学反応ゆえ、当然水分が必要不可欠となるが、本発明においては、上述したように遮水性被膜が桐部材のすべての露出面を覆っている。
【００３３】
そのため、たとえ、さまざまな要因によって鉄分が住宅用桐部材の中に含有されるに至ったとしても、上述したようなタンニンと鉄分との反応は起こらず、かくして、住宅用桐部材の変色を防止することが可能となる。
【００３４】
鉄分が住宅用桐部材の中に含有されている原因や夏など室内の湿度が高い場合における本発明の作用及び表面の汚れ防止については、請求項１、請求項２と同様であるので、ここではその記載を省略するが、本発明に係る住宅用桐部材においては、該住宅用桐部材を構成する桐部材の表面に強酸性水溶液を含浸させてあるため、住宅用桐部材内のｐＨは強酸を呈することとなり、桐部材に含有されるタンニンと鉄イオンとの化学反応が生じにくくなる。
【００３５】
したがって、より確実にタンニンの変色を防止することが可能となる。
【００３６】
遮水性被膜に関する記載については請求項１、請求項２と同様であるので、ここではその説明を省略する。
【００３７】
強酸性水溶液については、ｐＨ１〜２のものを適宜選択すればよく、例えば、シュウ酸水溶液がある。
【００３８】
また、請求項４に係る住宅用桐部材においては、表面を軟質除去処理してなるとともに該表面に強酸性水溶液を含浸させてなる桐部材と、そのすべての露出面に被覆される遮水性被膜とから構成してある。
【００３９】
このようにすると、本発明に係る住宅用桐部材を床材、内壁材又は天井材として使用した場合、かかる桐部材のすべての露出面に遮水性被膜を被覆してあるため、請求項１乃至請求項３と同様、室内や壁断面内あるいは天井懐等の水蒸気が住宅用桐部材の中に吸収されることがない。一方、桐の変色原因であるタンニンと鉄との反応には、化学反応ゆえ、当然水分が必要不可欠となるが、本発明においては、上述したように遮水性被膜が桐部材のすべての露出面を覆っている。
【００４０】
そのため、たとえ、さまざまな要因によって鉄分が住宅用桐部材の中に含有されるに至ったとしても、上述したようなタンニンと鉄分との反応は起こらず、かくして、住宅用桐部材の変色を防止することが可能となる。
【００４１】
鉄分が住宅用桐部材の中に含有されている原因や夏など室内の湿度が高い場合における本発明の作用及び表面の汚れ防止については、請求項１乃至請求項３と同様であるので、ここではその記載を省略するが、本発明に係る住宅用桐部材においては、該住宅用桐部材を構成する桐部材の表面を軟質除去処理、いわゆるうずくりをしてあるため、その表面は適度な硬さを有する。
【００４２】
そのため、住宅用桐部材を床材、内壁材又は天井材として使用した場合、請求項２と同様、それらの室内側となる面には傷がつきにくく、かくして、本発明においては、請求項１で記載した作用効果に加えて、桐部材の表面に傷が付くのを未然に防止することができるという作用効果も奏する。
【００４３】
ここで、桐部材のすべての表面に軟質除去処理を行う必要はなく、住宅用桐部材を床材、内壁材又は天井材として使用した場合、少なくともそれらの室内側となる表面に軟質除去処理を施せばよい。
【００４４】
また、本発明に係る住宅用桐部材においては、請求項３で述べたように、該住宅用桐部材を構成する桐部材の表面に強酸性水溶液を含浸させてあるため、住宅用桐部材内のｐＨは強酸を呈することとなり、桐部材に含有されるタンニンと鉄イオンとの化学反応が生じにくくなる。
【００４５】
したがって、より確実にタンニンの変色を防止することが可能となる。
【００４６】
遮水性被膜に関する記載については請求項１乃至請求項３と同様であるので、ここではその説明を省略する。
【００４７】
強酸性水溶液については、請求項３と同様にｐＨ１〜２のものを適宜選択すればよく、例えば、シュウ酸水溶液がある。
【発明を実施するための最良の形態】
【００４８】
以下、本発明に係る住宅用桐部材の実施の形態について、添付図面を参照して説明する。なお、従来技術と実質的に同一の部品等については同一の符号を付してその説明を省略する。
【００４９】
図１（a）及び図１（b）は、本実施形態に係る住宅用桐部材としての床材１０を示した斜視図及び断面図である。
【００５０】
これらの図からわかるように、本実施形態に係る床材１０は、桐部材としての床材本体１と、そのすべての露出面に被覆される遮水性被膜２とから構成してある。
【００５１】
床材１０は、長手方向縁部に沿った各端面に雄実部３と雌実部４とをそれぞれ形成してある。
【００５２】
床材１０を構成する遮水性被膜２は同図（b）でわかるように、床材本体１のすべての露出面に被覆してあるが、その厚さについては、床材本体１の中に水分が入り込まないように適宜調整する。
【００５３】
遮水性被膜２は、遮水性を有するものであればどのような材料を選択するかは任意であるが、有害物質を出さない塗料から適宜選択するのが望ましい。例えば、防カビ効果を持つとともに遮水性に優れた天然素材である亜麻仁油や、さらに遮水性を高めるために亜麻仁油とグリセリンを混合したもの等を選択することができる。
【００５４】
一方、床材１０を構成する床材本体１の表面のうち、室内側となる表面５に軟質除去処理、いわゆるうずくりを施してある。
【００５５】
ここで、うずくりとは、木が本来持つ立体感のある美しい風合いを際立たせるために従来から行われてた手法であり、木材の表面をつるつるに加工せず、木目を活かして木材表面に凹凸を作る手法である。
【００５６】
うずくりを施すには、床材本体１の表面に存在する軟質層、すなわち、柔らかく空洞になっている層をワイヤーブラシ等で削り落として木目を出すようにすればよい。このようにすれば、床材本体１の表面５は適度な固さとなる。
【００５７】
図２は、本実施形態に係る床材１０を施工した状態の平面図である。同図からわかるように、本実施形態に係る床材１０を施工する場合、柱１１a，１１bに一端がそれぞれ接合された梁１３a，１３bの上面に複数の根太１２をそれぞれ架け渡し、その上面にて、根太１２と直交するように床材１０を複数敷き詰める。
【００５８】
ここで、床材１０を根太１２の上面に敷き詰めるにあたっては、従来手法に従って、床材１０をその雌実部４が先行敷設された床材１０の雄実部３に嵌め込まれるように根太１２に敷き込み、しかる後、あらたに敷き込んだ床材１０の雄実部３の根元から斜め方向に釘を打ち込んで根太１２に固定し、以下、同様な手順を繰り返せばよい。
【００５９】
なお、床材１０を根太１２に接合させる際、上述したように雄実部３に打込み角度５０〜６０度で釘を打ち込むが、本実施形態に係る床材１０のすべての表面に遮水性被膜２を被膜してあるため、床材１０を施工する際に該床材に打ち込まれる鉄釘から鉄分が床材１０に混入するに至ったとしても、何ら問題はない。
【００６０】
本実施形態に係る床材１０においては、床材本体１のすべての露出面に遮水性被膜２を被覆して構成してある。
【００６１】
このようにすると、液体の形態にしろ水蒸気の形態にしろ、水分が室内や床下から床材１０の中に吸収されることがない。
【００６２】
また、床材本体１の表面５には、予め軟質除去処理を施してある。
【００６３】
そのため、その表面５は、適度な硬さを有することとなる。
【００６４】
以上説明したように、本実施形態に係る床材１０によれば、床材本体１のすべての露出面に遮水性被膜２を被覆して構成するようにしたので、床材１０の中に水分が吸収されることがなくなり、床材１０内での化学反応は抑制あるいは防止されることとなる。
【００６５】
そのため、鉄分がもともと桐の中に含有されている場合の他、桐を鉄製のノコギリで伐採するときや、床材１０を鉄製のビスや釘を用いて根太１２に留め付けるときに、桐の切断面やビス孔あるいは釘孔から鉄分が床材１０の中に混入されるに至ったとしても、上述したように化学反応であるタンニンと鉄分との反応は起こらず、かくして、床材１０の変色を防止することが可能となる。
【００６６】
加えて、床材１０を施工した後、室内側となる表面５の汚れを防止するという作用効果も奏する。
【００６７】
また、本実施形態に係る床材１０によれば、該床材を構成する床材本体１の表面に予め軟質除去処理を施すようにしたので、床材本体１の室内側表面５は適度な硬さを有することとなる。
【００６８】
そのため、軟質除去処理が施された表面５が室内側となるように床材１０を施工した場合、表面５に傷が付くのを未然に防止することが可能となる。
【００６９】
本実施形態では、床材本体１の表面のうち、室内側となる表面５に軟質除去処理を施すようにしたが、床材１０の表面に傷がつくおそれがない場合においては、軟質除去処理を省略し、床材本体１に直接遮水性被膜２を被覆するようにしてもよい。かかる構成においても、遮水性被膜２の遮水性作用に基づく上述した変色防止効果を奏することに何ら変わりはない。
【００７０】
なお、本実施形態では、床材１０の表面の損傷防止を目的としたため、上述したように床材本体１の表面のうち、室内側となる表面５に軟質除去処理を施すようにしたが、住宅用桐部材である床材１０が本来持つ柔らかさを重視したい場合には、軟質除去処理を省略してもかまわない。
【００７１】
また、本実施形態では特に言及しなかったが、強酸性下では、桐部材に含有されるタンニンと鉄イオンとの化学反応が生じにくくなるため、本発明に係る住宅用桐部材を、表面に強酸性水溶液を含浸させてなる桐部材と、そのすべての露出面に被覆される遮水性被膜とで構成するようにしてもよい。
【００７２】
加えて、本発明に係る住宅用桐部材を、表面を軟質除去処理してなるとともに該表面に強酸性水溶液を含浸させてなる桐部材と、そのすべての露出面に被覆される遮水性被膜とで構成するようにしてもよい。かかる構成においては、ｐＨが低くなることによってタンニンと鉄イオンとの反応が抑制されるが、詳細については既に述べたので、ここでは以降の説明を省略する。
【００７３】
強酸性水溶液については、ｐＨ１〜２のものを適宜選択すればよく、例えば、シュウ酸水溶液がある。
【００７４】
上述の実施形態及び変形例では、住宅用桐部材を床材としたが、これに代わって内壁材や天井材として使用してもかまわない。かかる構成においても、上述した床材と同様の作用効果を奏する他、それに加えて、壁断面に生じる結露や天井懐に生じる結露に対しても内壁材や天井材の変色を確実に防止することが可能となる。
【図面の簡単な説明】
【００７５】
【図１】本実施形態に係る床材１０を示した図であり、（a）はその斜視図、（b）は断面図。
【図２】本実施形態に係る床材１０を施工した状態を示した断面図。
【符号の説明】
【００７６】
１                                        床材本体（桐部材）
２                                        遮水性被膜
５                                        表面
１０                                      床材（住宅用桐部材）
【図１】
2006028968.tif 000003
【図２】
2006028968.tif 000004